(57)【特許請求の範囲】
【請求項１】
表フィルム層、印刷層、プラスチックフィルム層の片面に金属蒸着層を設けた金属蒸着フィルム層、熱溶融押出し形成したポリエチレン樹脂層及び紙層が順次積層され、前記金属蒸着フィルム層の前記プラスチックフィルム層側が前記熱溶融押出し形成したポリエチレン樹脂層と積層されていることを特徴とするメタリック調の積層物。
【請求項２】
前記表フィルム層の表面にマットコート層を部分的に設けたことを特徴とする請求項１記載の積層物。
【請求項３】
表フィルムの一方の面に印刷層を設け、該印刷層と金属蒸着フィルムの金属蒸着面とを接着剤を介して積層し、表フィルム層、印刷層、金属蒸着フィルム層を順次積層した中間積層物となし、その後、前記中間積層物の前記接着剤を硬化させた後、前記中間積層物の前記金属蒸着フィルム層のフィルム面と紙層とをポリエチレン樹脂を熱溶融押出してサンドウィッチラミネーションすることを特徴とするメタリック調の積層物の製造方法。
【発明の詳細な説明】
【技術分野】
【０００１】
本発明は、蒸着によりメタリック調の光沢を有する金属蒸着層を積層した包装用材の積層物に関する。
【背景技術】
【０００２】
最近、医薬・化粧品、贈答品、食品等の高級なカートン、商業印刷物、雑誌や書籍等の表紙カバー、ディスプレイ等に使用する包装用材として、表面光沢があり高級感を与えるフィルム貼合紙を使用することが多くなっている。そして、表面平滑性の高いフィルム貼合紙を得るためには、比較的に平滑性の高い紙、例えばキャスト塗布紙等を使用し、その表面にプラスチックフィルムを貼り合わせた構成が一般的となっている。さらに、表面意匠性を上げるために、金属感を付与した紙を利用した包装用材が使用され、紙にアルミニウム箔やアルミニウム蒸着フィルムを積層した複合シート、あるいは、紙に直接アルミニウム蒸着を施した金属蒸着層と紙との複合シート等が利用されている。
【０００３】
しかし、前記した従来の金属感を付与した包装用材において、紙とアルミニウム箔とを積層する包装用材は、製造コストが高く、しかも、得られる複合シートは、紙面の凹凸がアルミニウム箔の表面に出てしまうために、十分な金属光沢が得られないという欠点を有する。また、紙とアルミニウム蒸着フィルムとを積層した包装用材においては、アルミニウム蒸着フィルムの金属光沢が十分ではなく、また、アルミニウム蒸着層とフィルムとの間の接着強度が十分でないため、複合シートをカートン等に二次加工する際に、金属蒸着層に剥離が生ずる等の欠点を有する。また、紙に直接アルミニウム蒸着を施し包装用材も使用されているが、コスト高で、しかも、紙面の凹凸がアルミニウム蒸着層の表面に出てしまうために金属光沢が低下する等の問題もある。さらに、フィルムにアルミニウム蒸着した後に、転写方式でアルミニウム蒸着層を紙に転写する包装用材も使用されているが、コスト高である等の問題がある。一方、これらの欠点を改良した金属蒸着層を有するフィルムと紙との複合シートの製造方法も提案されている（例えば、特許文献１参照）。この方法により、金属光沢も品質もかなり改善されたが、十分なものではなく、また、コストも高くつくという欠点がある。
【特許文献１】特開平５−１１６２４６号公報
【発明の開示】
【発明が解決しようとする課題】
【０００４】
本発明は、メタリック感を有する意匠性の高い包装用材用積層物を安価に提供することである。
【課題を解決するための手段】
【０００５】
本発明は、上記課題を達成するために、請求項１記載の本発明は、表フィルム層、印刷層、プラスチックフィルム層の片面に金属蒸着層を設けた金属蒸着フィルム層、熱溶融押出し形成したポリエチレン樹脂層及び紙層が順次積層され、前記金属蒸着フィルム層の前記プラスチックフィルム層側が前記熱溶融押出し形成したポリエチレン樹脂層と積層されていることを特徴とするものである。
【０００６】
また、請求項２記載の本発明は、請求項１記載の積層物において、前記表フィルム層の表面にマットコート層を部分的に設けたことを特徴とするものである。
また、請求項３記載の本発明は、表フィルムの一方の面に印刷層を設け、該印刷層と金属蒸着フィルムの金属蒸着面とを接着剤を介して積層し、表フィルム層、印刷層、金属蒸着フィルム層を順次積層した中間積層物となし、その後、前記中間積層物の前記接着剤を硬化させた後、前記中間積層物の前記金属蒸着フィルム層のフィルム面と紙層とをポリエチレン樹脂を熱溶融押出してサンドウィッチラミネーションすることを特徴とするメタリック調の積層物の製造方法である。
【発明の効果】
【０００７】
本発明の積層物は、印刷層を設けた表フィルム層と金属蒸着フィルム層を積層することにより、優れたメタリック感を付与し、高級感のある包装用材に使用できるものである。
【０００８】
さらに、表フィルム層の表面に印刷層に同調させて部分的にマットコート層を設けることができ、デザイン的に高意匠性を付与できるという効果がある。
【発明を実施するための最良の形態】
【０００９】
上記の本発明について、図面を参照しながら以下に詳述する。図１は、本発明の積層物の一実施形態を示す断面図である。図２は、本発明の積層物を用いて作製したカートンの実施例を示す斜視図である。図３は、本発明の積層物の他の実施形態を示す断面図である。
【００１０】
まず、図１、図２を用いて本発明の積層物１０の一実施形態について説明する。図１に示すように、本発明の積層物１０は、表フィルム層１、絵柄などの印刷層２、プラスチックフィルム層４の片面にメタリック感を付与する金属蒸着層３を設けた金属蒸着フィルム層５及び紙層６で構成されている。
【００１１】
表フィルム層１は、印刷層２の表面光沢を向上させると共に、擦れ、引掻きによるインキの脱落を防ぐ保護層として設けられ、ポリプロピレンフィルム、ポリエチレンフィルム、ポリエチレンテレフタレートフィルム、ナイロンフィルム、ポリスチレンフィルム、ポリ塩化ビニルフィルムなどが使用できる。中でも、印刷適性、透明性、貼り合せ加工性のよいフィルムが好ましく、例えば、ポリプロピレン、ポリエチレンテレフタレートフィルム、ポリ塩化ビニルフィルムが挙げられる。厚みとしては６μｍ〜５０μｍの範囲が好ましい。
【００１２】
印刷層２は、表フィルム層１の金属蒸着層３と対向する面に絵柄や表示等が印刷された層であり、ベタ柄でもパターン柄であってもよい。該印刷は、グラビア印刷、オフセット印刷、フレキソ印刷、凸版印刷、スクリーン印刷などの公知の印刷方式で設けることができる。使用するインキは、特に限定しないが、メタリック感の効果を向上させるには透明性のある色インキタイプが好ましい。
【００１３】
金属蒸着フィルム層５は、プラスチックフィルム層４に金属の真空蒸着により形成された金属蒸着層３からなり、金属蒸着層３は、アルミニウム、クロム、錫、金、銀、銅等の金属単体あるいは黄銅、青銅等の合金の蒸着により形成することができる。プラスチックフィルム層４は、ポリプロピレンフィルム、ポリエチレンフィルム、ポリエチレンテレフタレートフィルム、ナイロンフィルム、ポリスチレンフィルム、ポリ塩化ビニルフィルムなどが使用できるが、汎用性のあるポリプロピレン、ポリエチレンテレフタレートフィルムが好ましい。
【００１４】
紙層６は、コートボール、マニラボール、特板、高板、カード紙等の板紙が使用できる。坪量としては、１８０ｇ／ｍ２〜６００ｇ／ｍ２が好ましい。使用されるカートンの用途により、紙の種類、坪量は適宜選定できるが、意匠効果を高めるには表面平滑性のよい紙が好ましい。
【００１５】
つぎに、本発明の積層物１０の製造方法について説明する。
【００１６】
まず、表フィルム層１の片面に印刷層２を設ける。この印刷層２は、絵柄や表示などの裏刷印刷であり、グラビア印刷、オフセット印刷、フレキソ印刷、凸版印刷、スクリーン印刷などの公知の印刷方式を用いることができるが、後加工適性のよいグラビア印刷方式が好ましい。ここで言う裏刷印刷とは、印刷層２として形成された絵柄や表示を表フィルム層１を透して見る印刷のことを指す。このような裏刷印刷を施すことにより、表刷印刷には得られない繊細な絵柄、文字などが再現され、より高級感が得られるものである。その後、表フィルム層１に設けられた印刷層２の面と金属蒸着フィルム層５に設けられた金属蒸着層３の面をウレタン系接着剤、アクリル系接着剤、エチレン酢酸ビニル系接着剤等の接着剤を介して貼合する。貼合方式は、ドライラミネーション方式やウエットラミネーション方式などが使用できるが、高い透明性が得られ、ウレタン系接着剤の硬化反応により高い接着力の得られるドライラミネーション方式が望ましい。
【００１７】
つぎに、金属蒸着フィルム層５のプラスチックフィルム層４の面と紙層６の平滑性のある面を貼合する。貼合方式はドライラミネーション、ウェットラミネーション及びポリエチレン等を熱溶融押出しするエクストルージョンラミネーションなどが使用できるが、高い金属光沢を得るにはエクストルージョンラミネーションが好ましい。これは、熱溶融されたポリエチレン等の樹脂の厚みにより紙層６の表面平滑性が及ぼすメタリック感への影響が緩和され、より高いメタリック感が得られるものである。尚、この場合、プラスチックフィルム層４の面にはウレタン系アンカーコート剤を塗布してもよい。また、紙層６の金属蒸着フィルム層５に貼合される面にコロナ処理やアンカーコート剤の塗布を施してもよい。
【００１８】
このように製造された本発明の積層物は、意匠性が高く、包装用材料としてカートン、ラベル、ポスターなどに利用することができる。さらに、印刷は表フィルムだけで行なうために従来の紙層との積層物に印刷を施す方法に比べ、材料のロスにかかるコストを低く抑えることができ、安価に製造できるものである。図２に、本発明の積層物１０を用いてカートン７を作製した実施例を示す。
【００１９】
また、別の製造方法として、まず、金属蒸着フィルム層５のプラスチックフィルム層４の面と紙層６の平滑面を貼合する。次に、金属蒸着フィルム層５の金属蒸着層３の面に印刷層２を設ける。印刷方式は、オフセット印刷、グラビア印刷、フレキソ印刷、凸版印刷、スクリーン印刷など、一般的な印刷方法で行なうことができる。つづいて、印刷層２と表フィルム層１を接着剤を介して積層する。
【００２０】
上記の別の製造方法は、前記の製造方法と比較するとメタリック感がやや劣り、また、材料ロスにかかるコストも高いために前記の製造方法の方が好ましい。すなわち、前記の製造方法によれば、表フィルム層１／印刷層２／金属蒸着フィルム層５を先に積層することにより、金属蒸着層３が表フィルム層１とプラスチックフィルム層４で一体化されて保持される。その後、紙層６と貼合して積層するために、一体化された金属蒸着層３は紙層６の平滑性が及ぼす影響が緩和されて、優れた金属光沢を有し、高いメタリック感を付与できるものである。さらに、エクストルージョンラミネーションを施すことにより、紙層６の表面平滑性が及ぼすメタリック感への影響が緩和され、より高いメタリック感が得られるものである。
【００２１】
つぎに、図３を用いて本発明の積層物の他の実施形態について説明する。図３に示すように、本発明の積層物２０は、表フィルム層１の表面にマットコート層８を部分的に設けたものである。このマットコート層８は、印刷層２に同調させて部分的に形成されている。このような、構成にすることにより、金属光沢の優れたメタリック感とマットコート層８とのコントラストが強調され、一層、高級感が増す効果を奏するものである。また、マットコート層８は全面に設けることもできる。
【００２２】
次に、製造方法について説明する。まず、表フィルム層１の片面に印刷層２と他の面に印刷層２の絵柄や表示等と同調させて部分的にマットコート層８を設ける。この印刷層２は、裏刷印刷で、マットコート層８は、表刷印刷で、同調させて両面印刷を行い、形成されている。印刷方式は、後加工適性のよいグラビア印刷方式が好ましい。ここで言う表刷印刷とは、マットコート層８の面を直接見る印刷のことを指し、裏刷印刷は（段落１６）に記載したことを指す。その後の工程については、前記の本発明に一実施形態と同様であり、説明を省略する。
【００２３】
また、別の製造方法として、まず、金属蒸着フィルム層５のプラスチックフィルム層４の面と紙層６の平滑性のある面を貼合する。次に、金属蒸着フィルム層５の金属蒸着層３の面に印刷層２を設ける。印刷方式は、オフセット印刷、グラビア印刷、フレキソ印刷、凸版印刷、スクリーン印刷など、一般的な印刷方法で行なうことができる。つづいて、印刷層２と表フィルム層１を接着剤を介して積層する。さらに、該積層物を所定位置で枚葉に断才し、印刷層２に見当を合わせて、枚葉印刷機やコーターで部分的にマットコート層８を形成する。さらに、別方法として、前記本発明の一実施形態で示した方法で積層物１０を製造した後、上記方法と同様に、該積層物を所定位置で枚葉に断才し、印刷層２に見当を合わせて、枚葉印刷機やコーターで部分的にマットコート層８を形成して積層物２０を製造する方法がある。しかしながら、上記の２方法は、マットコート層製造工程が別工程となるために、コストアップとなり、（段落２２）に記載の方法が好ましい。
【００２４】
次に、本発明について、以下に実施例を挙げてさらに詳しく説明する。
【実施例１】
【００２５】
厚さ１２μｍの両面コロナ処理二軸延伸ポリエチレンテレフタレートフィルムの一方の面にグラビア印刷方式でウレタン系インキを使用して印刷層２を設け、他方の面に印刷層２に見当を合わせてシリカ、炭酸カルシウム等のマット剤を含むウレタン系のマットインキを使用してマットコート層８を設けた。つぎに、該印刷層と５０ｎｍのアルミニウム蒸着層が形成された厚み１２μｍのアルミ蒸着ポリエチレンテレフタレートフィルムのアルミニウム蒸着層の面とをウレタン系接着剤を介してドライラミネーション方式で積層しマットコート層／表フィルム層／印刷層／接着剤／アルミ蒸着ポリエチレンテレフタレートなる中間積層物を得た。その後、該中間積層物を４０℃の環境下で、２日間熟成し、接着剤を硬化させ、中間積層物を一体化させた。つぎに、硬化した中間積層物のアルミ蒸着ポリエチレンテレフタレートフィルムのポリエチレンテレフタレート面にウレタン系アンカー剤を塗布し、坪量２３０ｇ／ｍ２のコートボールのコート層面にコロナ処理を施して、Ｔダイ押出機で低密度ポリエチレンを厚さ１５μｍで熱溶融押出してサンドウィッチラミネーションし、積層物２０を作製した。その後、該積層物２０を断才、打ち抜きをして、ブランクを作製し、アクリル系エマルジョン接着剤を使用してサック貼り機で製凾し図２に示す形態のカートンを作成した。
【００２６】
上記で作製したカートン７は、メタリック感があり、部分的に設けたマットコート層とのコントラストがあり、高級感のあるディスプレイ効果のあるカートンが得られた。
【図面の簡単な説明】
【００２７】
【図１】本発明の積層物の一実施形態を示す断面図である。
【図２】本発明の積層物を用いて作製したカートンの実施例を示す斜視図である。
【図３】本発明の積層物の他の実施形態を示す断面図である。
【符号の説明】
【００２８】
１                                      表フィルム層
２                                      印刷層
３                                      金属蒸着層
４                                      プラスチックフィルム層
５                                      金属蒸着フィルム層
６                                      紙層
７                                      カートン
８                                      マットコート層
１０、２０                              積層物
【図１】
0004697956.tif 000002
【図２】
0004697956.tif 000003
【図３】
0004697956.tif 000004